(57)【要約】      （修正有）【課題】  優れた濃色性、経済性、搬送性：スリップ（目よれ）、オーバープリントへの適性および耐光性に優れたインクジェット捺染方法を提供する。【解決手段】  捺染印刷において、色材を有するインクにより布帛（例えば、ポリエステル繊維織物、  屈折率は１．６〜１．７程度）へ記録された画像様に、布帛表面より屈折率が低い皮膜形成能を持つ樹脂（例えば、屈折率が１．４以下と低いシリコーン樹脂）を含有する濃色加工液を付与（例えば、インクジェット方式）することを特徴とする濃色加工方法。【選択図】        なし【特許請求の範囲】
【請求項１】
捺染印刷において、色材を有するインクにより布帛へ記録された画像様に、布帛表面より屈折率が低い皮膜形成能を持つ樹脂を含有する濃色加工液を付与することを特徴とする濃色加工方法。
【請求項２】
前記濃色加工液を付与する方法がインクジェット方式であることを特徴とする請求項１に記載の濃色加工方法。
【請求項３】
前記画像様が少なくとも色材、水、水溶性有機溶媒を含有するインクを用いたインクジェット方式にて布帛にインクを吐出したものであり、かつ、前記インクジェット方式にて布帛表面より屈折率が低い皮膜形成能を持つ樹脂を含有する濃色加工液を付与して濃色加工を行うことを特徴とするインクジェット捺染方法。
【請求項４】
前記皮膜形成能を持つ樹脂の粘度が濃度１０％のとき１〜５０ｍＰａ・ｓであることを特徴とする請求項３に記載のインクジェット捺染方法。
【請求項５】
前記濃色加工液が水および多価アルコールを含有することを特徴とする請求項３または４に記載のインクジェット捺染方法。
【請求項６】
前記皮膜形成能を持つ樹脂の屈折率が布帛より０．１以上低いことを特徴とする請求項３〜５のいずれか１項に記載のインクジェット捺染方法。
【請求項７】
前記濃色加工液に耐光性向上剤を含有する事を特徴とする請求項３〜６のいずれか１項に記載のインクジェット捺染方法。
【請求項８】
皮膜形成能を持つ樹脂がシリコン系樹脂であることを特徴とする請求項３〜７のいずれか１項に記載のインクジェット捺染方法。
【請求項９】
前記色材が分散染料であることを特徴とする請求項３〜８のいずれか１項に記載のインクジェット捺染方法。
【請求項１０】
前記布帛がポリエステルである事を特徴とする請求項３〜９のいずれか１項に記載のインクジェット捺染方法。
【発明の詳細な説明】
【技術分野】
【０００１】
本発明は、インクジェット印刷のためのインク、記録方法及び記録物に関する。
【背景技術】
【０００２】
インクジェット方式による画像の印刷方法は、インクの微少液滴を飛翔させ、対象となるメディアに付着させて印刷を行う方法である。インクジェット方式はその機構が比較的簡便、安価であり高精細、高品位な画像を形成できる事が利点である。
【０００３】
このインクジェット方式の利点を生かして布帛への印字、いわゆるインクジェット捺染画像形成方法（記録方式）の開発も行われている。インクジェット捺染は従来の捺染とは異なり版を作成する必要がなく、手早く階調性にすぐれた画像を形成できるので納期短縮、少量多品種生産対応できる。さらに画像として必要な量のインクしか必要としないため廃液が少ない等、環境的にも優れた画像形成方法である。
【０００４】
しかしながら、インクジェット捺染はスクリーン捺染等の従来捺染に比べて布帛に付着する色材量が少なく、そのため画像濃度が低いと言う短所がある。画像濃度を高くしようとしてインク中の色材濃度を高くすると、色材の析出や凝集が起こり、吐出不良や画像品質の劣化等の問題が発生する。
【０００５】
さらに合成繊維、とりわけポリエステルは繊維表面の反射率が大きく、濃色が得られにくいという問題がある。
【０００６】
そこで画像濃度を高くする、あるいは高く見せるインクジェット捺染方法の開発が強く望まれている。
【０００７】
特開２０００−２２６７８０公報には、前処理剤にパラフィンワックスまたは酸化ポリエチレンを含有させる方法が、特開平１０−１９５７７６号公報には、ポリオキソラン樹脂を含有させる方法等、種々の添加剤を前処理剤に含有させる方法が開示されている（例えば、特許文献１〜３参照）。
【０００８】
しかしながら、これらの方法では満足する濃度が得られないばかりでは無く、前処理剤はパッド−ドライ法等にて布帛前面に付与されるので、高濃度が不必要な画像様にも使用されてしまい、その分添加剤の無駄によるコスト高や洗浄負荷の増加になる。
【０００９】
画像様とは、非均一な、ベタではない画像のことであり、布帛に対するインクの付着量を変化させることにより、画像の濃度を適宜変更しながら画像形成打ち出しを行うことにより実現可能である。
【００１０】
一方、従来捺染において、黒を一層黒く見せる必要がある場合には、布帛より屈折率の低い樹脂や微粒子物質を繊維表面に付着させることにより濃く見せる、いわゆる濃色加工が行われている。しかしながら濃色加工を行う仕上げ工程が必要であり、生産性の低下やコスト高になる。また、仕上げ工程中での異物の付着、汚染等の問題も抱えている。
【００１１】
さらに前処理と同様にパッドドライキュア法等で行われる為、布帛全体に樹脂が付着するのでスリップ（目よれ）が生じやすくなったり、オーバープリントしづらい等の問題もある。
【特許文献１】特開平５−１８６９６２号公報
【特許文献２】特開平１０−２３７７７６号公報
【特許文献３】特開昭５８−３６２８０号公報
【発明の開示】
【発明が解決しようとする課題】
【００１２】
本発明は、上記課題に鑑みなされたものであり、その目的は、優れた濃色性、経済性、搬送性：スリップ（目よれ）、オーバープリントへの適性および耐光性に優れたインクジェット捺染方法を提供することである。
【課題を解決するための手段】
【００１３】
上記課題を鑑み鋭意検討した結果、以下の方法により達成できることを見出した。本発明の上記目的は、以下の構成により達成される。
【００１４】
（請求項１）
捺染印刷において、色材を有するインクにより布帛へ記録された画像様に、布帛表面より屈折率が低い皮膜形成能を持つ樹脂を含有する濃色加工液を付与することを特徴とする濃色加工方法。
【００１５】
（請求項２）
前記濃色加工液を付与する方法がインクジェット方式であることを特徴とする請求項１に記載の濃色加工方法。
【００１６】
（請求項３）
前記画像様が少なくとも色材、水、水溶性有機溶媒を含有するインクを用いたインクジェット方式にて布帛にインクを吐出したものであり、かつ、前記インクジェット方式にて布帛表面より屈折率が低い皮膜形成能を持つ樹脂を含有する濃色加工液を付与して濃色加工を行うことを特徴とするインクジェット捺染方法。
【００１７】
（請求項４）
前記皮膜形成能を持つ樹脂の粘度が濃度１０％のとき１〜５０ｍＰａ・ｓであることを特徴とする請求項３に記載のインクジェット捺染方法。
【００１８】
（請求項５）
前記濃色加工液が水および多価アルコールを含有することを特徴とする請求項３または４に記載のインクジェット捺染方法。
【００１９】
（請求項６）
前記皮膜形成能を持つ樹脂の屈折率が布帛より０．１以上低いことを特徴とする請求項３〜５のいずれか１項に記載のインクジェット捺染方法。
【００２０】
（請求項７）
前記濃色加工液に耐光性向上剤を含有する事を特徴とする請求項３〜６のいずれか１項に記載のインクジェット捺染方法。
【００２１】
（請求項８）
皮膜形成能を持つ樹脂がシリコン系樹脂であることを特徴とする請求項３〜７のいずれか１項に記載のインクジェット捺染方法。
【００２２】
（請求項９）
前記色材が分散染料であることを特徴とする請求項３〜８のいずれか１項に記載のインクジェット捺染方法。
【００２３】
（請求項１０）
前記布帛がポリエステルである事を特徴とする請求項３〜９のいずれか１項に記載のインクジェット捺染方法。
【発明の効果】
【００２４】
本発明のインクジェット捺染方法によれば、濃色性、経済性、搬送性：スリップ（目よれ）および耐光性に優れたインクジェット捺染画像形成方法（記録方法）を提供することができる。
【発明を実施するための最良の形態】
【００２５】
以下、本発明を実施するための最良の形態について詳細に説明する。なお、本発明はこれらに限定されるものではない。
【００２６】
まず本発明のインクジェット捺染方法で用いられる濃色加工液について説明する。本発明の濃色加工液には、布帛より屈折率が低くて皮膜形成能を有する樹脂、水、および水溶性有機溶媒を含有する。好ましく用いられる皮膜形成能を有する樹脂としては、例えばプロピレンオキシドとエチレンオキシドのブロック、又はランダム共重合ポリエーテルジオールとヘキサメチレンジイソシアネートからなるウレタン系樹脂、ポリペンタデカフルオロオクチルアクリレート、ポリテトラフルオロエチレン、ポリトリフルオロエチルアクリレート等のフッ素系樹脂、ポリジメチルシラン、ポリメチルハイドロジエンシロキサン、ポリジメチルシロキサン等のシリコン系樹脂、ポリエチルアクリレート、ポリエチルメタクリレート等のアクリル酸エステル系樹脂等を挙げることができる。
【００２７】
ポリエステル繊維の屈折率は１．６〜１．７程度であり、濃色化の効果を出すには１．５以下が好ましく、特に屈折率が１．４以下と低いシリコーン樹脂が好ましい。さらに必要に応じて架橋剤、触媒を用いても良い。なお前記樹脂は濃色加工液中にエマルジョンとしても含有できる。
【００２８】
前記濃色加工液に用いられる水としてはイオン交換水、限外濾過水、逆浸透水、蒸留水等の純水又は超純水である。
【００２９】
また、目詰まり防止の目的で水溶性有機溶媒が含有される。
【００３０】
主な水溶性有機溶媒として、例えば、多価アルコール類（例えば、エチレングリコール、グリセリン、２−エチル−２−（ヒドロキシメチル）−１，３−プロパンジオール、テトラエチレングリコール、トリエチレングリコール、トリプロピレングリコール、１，２，４−ブタントリオール、ジエチレングリコール、プロピレングリコール、ジプロピレングリコール、ブチレングリコール、１，６−ヘキサンジオール、１，２−ヘキサンジオール、１，５−ペンタンジオール、１，２−ペンタンジオール、２，２−ジメチル−１，３−プロパンジオール、２−メチル−２，４−ペンタンジオール、３−メチル−１，５−ペンタンジオール、３−メチル−１，３−ブタンジオール、２−メチル−１，３−プロパンジオール等）、アミン類（例えば、エタノールアミン、２−（ジメチルアミノ）エタノール等）、一価アルコール類（例えばメタノール、エタノール、ブタノール等）、多価アルコールのアルキルエーテル類（例えば、ジエチレングリコールモノメチルエーテル、ジエチレングリコールモノブチルエーテル、トリエチレングリコールモノメチルエーテル、トリエチレングリコールモノブチルエーテル、エチレングリコールモノメチルエーテル、エチレングリコールモノブチルエーテル、プロピレングリコールモノメチルエーテル、プロピレングリコールモノブチルエーテル、ジプロピレングリコールモノメチルエーテル等）、２，２′−チオジエタノール、アミド類（例えばＮ，Ｎ−ジメチルホルムアミド等）、複素環類（２−ピロリドン等）、アセトニトリル等が挙げられる。特に多価アルコールが好ましい。
【００３１】
前記濃色加工液は、前記皮膜形成可能な樹脂を速乾性、造膜性の観点から、固形分濃度が０．０１〜８０質量％であることが好ましく、０．１〜５０質量％であることが特に好ましい。
【００３２】
前記濃色加工液は、水を３０〜９０質量％、好ましくは４０〜８０質量％含有し、水溶性有機溶媒を１０〜７０質量％、好ましくは２０〜６０質量％含有する。また、長期保存安定性のために防腐剤、防黴剤を添加してもよく、防腐剤、防黴剤としては芳香族ハロゲン化合物、メチレンジチオシアナート、含ハロゲン窒素硫黄化合物、１，２−ベンズイソチアゾリン−３−オン等が挙げられる。
【００３３】
更に、耐光性向上剤を含有させることが記録物の耐光性を向上させる点で好ましい。
【００３４】
前記耐光性向上剤としては、紫外光や可視光による記録画像の変褪色を抑制する作用を持つものであればよく、好ましくはヒンダートアミン系光安定剤（ＨＡＬＳ）、紫外線吸収剤、酸化防止剤、クエンチャー（消光剤）からなる群から選ばれる１種又は２種以上が挙げられる。
【００３５】
前記紫外線吸収剤としては、例えばベンゾフェノン系化合物、サルシレート系化合物、ベンゾトリアゾール系化合物、シアノアクリレート化合物、並びに酸化チタン、酸化亜鉛、酸化セレン、酸化セリウム等の金属酸化物が挙げられる。
【００３６】
酸化防止剤としては、ヒンダードフェノール等のフェノール系、クロマン系、クラマン系、ハイドロキノン誘導体、ベンゾトリアゾール系（紫外線吸収能を有しないもの）、スピロインダン系等が挙げられる。
【００３７】
前記クエンチャーとしては、例えばニッケル、コバルト等の無機金属錯体等が挙げられる。これらのうち、特に水溶性ＨＡＬＳ、ベンゾトリアゾール系化合物「紫外線吸収能を有するもの（紫外線吸収剤として用いられるもの）及びおよびこれを有しないものの両方を含む」及びフェノール系酸化防止剤を用いることが好ましい。
【００３８】
前記耐光性向上剤は、前記濃色加工液中好ましくは０．０１〜３０質量％、更に好ましくは０．１〜２０質量％含有される。
【００３９】
また、前記濃色加工液は吐出安定性の観点から、その２０℃における粘度が２０ｍＰａｓ以下であることが好ましい。そのため、前記皮膜形成能のある樹脂の粘度は、樹脂濃度が１０％の場合１〜５０ｍＰａ・ｓが好ましい。
【００４０】
また同様の観点から、前記濃色加工液はその表面張力が２０〜７０ｍＮ／ｍであることが好ましく、２０〜６０ｍＮ／ｍであることが更に好ましい。表面張力を該範囲内に調整する方法としては、界面活性剤や有機溶剤の添加等が挙げられる。
【００４１】
次に本発明のインクジェット捺染方法で用いられるインクについて説明するが、通常のインクジェット捺染で用いられているインクと同様のものである。
【００４２】
本発明のインクジェットインクとは染料インク、分散染料インク又は顔料インクである。
【００４３】
本発明で好ましく用いられるのは分散染料インク、顔料インクであり、特に好ましく用いられるのは分散染料インクである
本発明に用いられる水溶性染料としては酸性染料、反応性染料が挙げられる。具体的な化合物としては、
〈酸性染料〉
Ｃ．Ｉ．アシッドイエロー２、３、７、１７、１９、２３、２５、２９、３８、４２、４９、５９、６１、７２、９９
Ｃ．Ｉ．アシッドオレンジ５６、６４
Ｃ．Ｉ．アシッドレッド１、８、１４、１８、２６、３２、３７、４２、５２、５７、７２、７４、８０、８７、１１５、１１９、１３１、１３３、１３４、１４３、１５４、１８６、２４９、２５４、２５６
Ｃ．Ｉ．アシッドバイオレット１１、３４、７５
Ｃ．Ｉ．アシッドブルー１、７、９、２９、８７、１２６、１３８、１７１、１７５、１８３、２３４、２３６、２４９
Ｃ．Ｉ．アシッドグリーン９、１２、１９、２７、４１
Ｃ．Ｉ．アシッドブラック１、２、７、２４、２６、４８、５２、５８、６０、９４、１０７、１０９、１１０、１１９、１３１、１５５
〈反応性染料〉
Ｃ．Ｉ．リアクティブイエロー１、２、３、１３、１４、１５、１７、３７、４２、７６、９５、１６８、１７５
Ｃ．Ｉ．リアクティブレッド２、６、１１、２１、２２、２３、２４、３３、４５、１１１、１１２、１１４、１８０、２１８、２２６、２２８、２３５
Ｃ．Ｉ．リアクティブブルー７、１４、１５、１８、１９、２１、２５、３８、４９、７２、７７、１７６、２０３、２２０、２３０、２３５
Ｃ．Ｉ．リアクティブオレンジ５、１２、１３、３５、９５
Ｃ．Ｉ．リアクティブブラウン７、１１、３３、３７、４６
Ｃ．Ｉ．リアクティブグリーン８、１９
Ｃ．Ｉ．リアクティブバイオレット２、４、６、８、２１、２２、２５
Ｃ．Ｉ．リアクティブブラック５、８、３１、３９
等が挙げられる。
【００４４】
本発明に好ましく用いることができる分散染料としては、アゾ系分散染料、キノン系分散染料、アントラキノン系分散染料、キノフタロン系分散染料等種々の分散染料を用いることができる。具体的な化合物としては、
Ｃ．Ｉ．Ｄｉｓｐｅｒｓｅ  Ｙｅｌｌｏｗ３，４，５，７，９，１３，２３，２４，３０，３３，３４，４２，４４，４９，５０，５１，５４，５６，５８，６０，６３，６４，６６，６８，７１，７４，７６，７９，８２，８３，８５，８６，８８，９０，９１，９３，９８，９９，１００，１０４，１０８，１１４，１１６，１１８，１１９，１２２，１２４，１２６，１３５，１４０，１４１，１４９，１６０，１６２，１６３，１６４，１６５，１７９，１８０，１８２，１８３，１８４，１８６，１９２，１９８，１９９，２０２，２０４，２１０，２１１，２１５，２１６，２１８，２２４，２２７，２３１，２３２
Ｃ．Ｉ．Ｄｉｓｐｅｒｓｅ  Ｏｒａｎｇｅ１，３，５，７，１１，１３，１７，２０，２１，２５，２９，３０，３１，３２，３３，３７，３８，４２，４３，４４，４５，４６，４７，４８，４９，５０，５３，５４，５５，５６，５７，５８，５９，６１，６６，７１，７３，７６，７８，８０，８９，９０，９１，９３，９６，９７，１１９，１２７，１３０，１３９，１４２
Ｃ．Ｉ．Ｄｉｓｐｅｒｓｅ  Ｒｅｄ１，４，５，７，１１，１２，１３，１５，１７，２７，４３，４４，５０，５２，５３，５４，５５，５６，５８，５９，６０，６５，７２，７３，７４，７５，７６，７８，８１，８２，８６，８８，９０，９１，９２，９３，９６，１０３，１０５，１０６，１０７，１０８，１１０，１１１，１１３，１１７，１１８，１２１，１２２，１２６，１２７，１２８，１３１，１３２，１３４，１３５，１３７，１４３，１４５，１４６，１５１，１５２，１５３，１５４，１５７，１５９，１６４，１６７，１６９，１７７，１７９，１８１，１８３，１８４，１８５，１８８，１８９，１９０，１９１，１９２，２００，２０１，２０２，２０３，２０５，２０６，２０７，２１０，２２１，２２４，２２５，２２７，２２９，２３９，２４０，２５７，２５８，２７７，２７８，２７９，２８１，２８８，２９８，３０２，３０３，３１０，３１１，３１２，３２０，３２４，３２８
Ｃ．Ｉ．Ｄｉｓｐｅｒｓｅ  Ｖｉｏｌｅｔ１，４，８，２３，２６，２７，２８，３１，３３，３５，３６，３８，４０，４３，４６，４８，５０，５１，５２，５６，５７，５９，６１，６３，６９，７７
Ｃ．Ｉ．Ｄｉｓｐｅｒｓｅ  Ｇｒｅｅｎ９
Ｃ．Ｉ．Ｄｉｓｐｅｒｓｅ  Ｂｒｏｗｎ１，２，４，９，１３，１９
Ｃ．Ｉ．Ｄｉｓｐｅｒｓｅ  Ｂｌｕｅ３，７，９，１４，１６，１９，２０，２６，２７，３５，４３，４４，５４，５５，５６，５８，６０，６２，６４，７１，７２，７３，７５，７９，８１，８２，８３，８７，９１，９３，９４，９５，９６，１０２，１０６，１０８，１１２，１１３，１１５，１１８，１２０，１２２，１２５，１２８，１３０，１３９，１４１，１４２，１４３，１４６，１４８，１４９，１５３，１５４，１５８，１６５，１６７，１７１，１７３，１７４，１７６，１８１，１８３，１８５，１８６，１８７，１８９，１９７，１９８，２００，２０１，２０５，２０７，２１１，２１４，２２４，２２５，２５７，２５９，２６７，２６８，２７０，２８４，２８５，２８７，２８８，２９１，２９３，２９５，２９７，３０１，３１５，３３０，３３３
Ｃ．Ｉ．Ｄｉｓｐｅｒｓｅ  Ｂｌａｃｋ１，３，１０，２４
等が挙げられる。
【００４５】
顔料としては公知の無機顔料、有機顔料、分散染料等が使用できる。
【００４６】
有機顔料としては例えばアゾレーキ、不溶性アゾ顔料、縮合アゾ顔料、キレートアゾ顔料等のアゾ顔料や、フタロシアニン顔料、ペリレン及びペリレン顔料、アントラキノン顔料、キナクリドン顔料、ジオキサンジン顔料、チオインジゴ顔料、イソインドリノン顔料、キノフタロニ顔料等の多環式顔料や、塩基性染料型レーキ、酸性染料型レーキ等の染料レーキや、ニトロ顔料、ニトロソ顔料、アニリンブラック、昼光蛍光顔料等が、無機顔料としては例えばカーボンブラック等が挙げられる。
【００４７】
具体的な有機顔料として、マゼンタまたはレッド用の顔料としては、Ｃ．Ｉ．ピグメントレッド２、Ｃ．Ｉ．ピグメントレッド３、Ｃ．Ｉ．ピグメントレッド５、Ｃ．Ｉ．ピグメントレッド６、Ｃ．Ｉ．ピグメントレッド７、Ｃ．Ｉ．ピグメントレッド１５、Ｃ．Ｉ．ピグメントレッド１６、Ｃ．Ｉ．ピグメントレッド４８：１、Ｃ．Ｉ．ピグメントレッド５３：１、Ｃ．Ｉ．ピグメントレッド５７：１、Ｃ．Ｉ．ピグメントレッド１２２、Ｃ．Ｉ．ピグメントレッド１２３、Ｃ．Ｉ．ピグメントレッド１３９、Ｃ．Ｉ．ピグメントレッド１４４、Ｃ．Ｉ．ピグメントレッド１４９、Ｃ．Ｉ．ピグメントレッド１６６、Ｃ．Ｉ．ピグメントレッド１７７、Ｃ．Ｉ．ピグメントレッド１７８、Ｃ．Ｉ．ピグメントレッド２２２等が挙げられる。
【００４８】
オレンジまたはイエロー用の顔料としては、Ｃ．Ｉ．ピグメントオレンジ３１、Ｃ．Ｉ．ピグメントオレンジ４３、Ｃ．Ｉ．ピグメントイエロー１２、Ｃ．Ｉ．ピグメントイエロー１３、Ｃ．Ｉ．ピグメントイエロー１４、Ｃ．Ｉ．ピグメントイエロー１５、Ｃ．Ｉ．ピグメントイエロー１７、Ｃ．Ｉ．ピグメントイエロー７４、Ｃ．Ｉ．ピグメントイエロー９３、Ｃ．Ｉ．ピグメントイエロー９４、Ｃ．Ｉ．ピグメントイエロー１２８、Ｃ．Ｉ．ピグメントイエロー１３８等が挙げられる。
【００４９】
グリーンまたはシアン用の顔料としては、Ｃ．Ｉ．ピグメントブルー１５、Ｃ．Ｉ．ピグメントブルー１５：２、Ｃ．Ｉ．ピグメントブルー１５：３、Ｃ．Ｉ．ピグメントブルー１６、Ｃ．Ｉ．ピグメントブルー６０、Ｃ．Ｉ．ピグメントグリーン７等が挙げられる。
【００５０】
色材含有量としては３〜２０質量％が好ましく、５〜１３質量％がより好ましい。
【００５１】
色材は市販品のまま使用してもよいが、精製処理を行うことが好ましい。精製方法としては公知の再結晶方法、洗浄等を用いることができる。精製方法及び精製処理に用いる有機溶媒は、染料の種類に応じて適宜選択することが好ましい。
【００５２】
本発明の分散染料インクに好ましく用いられる分散剤としては、例えば、クレオソート油スルホン酸ナトリウムのホルマリン縮合物（例えばデモールＣ）、クレゾールスルホン酸ナトリウムと２−ナフトール−６−スルホン酸ナトリウムのホルマリン縮合物、クレゾールスルホン酸ナトリウムのホルマリン縮合物、フェノールスルホン酸ナトリウムのホルマリン縮合物、β−ナフトールスルホン酸ナトリウムのホルマリン縮合物、β−ナフタリンスルホン酸ナトリウム（例えばデモールＮ）とβ−ナフトールスルホン酸ナトリウムのホルマリン縮合物、リグニンスルホン酸塩（例えばバニレックスＲＮ）、パラフィンスルホン酸ナトリウム（例えばエフコール２１４）、α−オレフィンと無水マレイン酸の共重合物（例えばフローレンＧ−７００）等が挙げられ、なかでもリグニンスルホン酸塩が好ましい。
【００５３】
顔料インクに好ましく用いられる分散としては、スチレン−アクリル酸−アクリル酸アルキルエステル共重合体、スチレン−アクリル酸共重合体、スチレン−マレイン酸共重合体、スチレン−マレイン酸−アクリル酸アルキルエステル共重合体、スチレン−メタクリル酸共重合体、スチレン−メタクリル酸−アクリル酸アルキルエステル共重合体、スチレン−マレイン酸ハーフエステル共重合体、ビニルナフタレン−アクリル酸共重合体、ビニルナフタレン−マレイン酸共重合体等が挙げられる。
【００５４】
分散剤の使用量は、色材に対して、２０〜２００質量％が好ましい。分散剤が少ないと微粒子化や分散安定性が劣り、分散剤が多いと粘度が高くなり好ましくない。これらの分散剤は単独で使用してもよいが、併用しても良い。
【００５５】
使用する色材の構造により、分散中に発泡したり、ゲル化したり、流動性が悪くなることがあるので、微粒子化能力や分散安定性の他、分散時の発泡、分散液のゲル化、分散液の流動性等を考慮して選定する必要がある。分散時の発泡を改良するために消泡剤を添加してもよい。また分散剤は、布帛への染色性、染着率、均染性、移染性、色の冴え、堅牢度等に及ぼす影響や、高温で発色させる際には分散剤や湿潤剤のタール化により染色が不均一になること等も考慮して選定されることが好ましい。
【００５６】
上記の要求を全て満たす分散剤は無いので、分散する色材に合わせて最適な分散剤を選定し、必要に応じて消泡剤等を添加する必要がある。
【００５７】
色材の粒径としては、平均粒径として３００ｎｍ以下、最大粒径として９００ｎｍ以下が好ましい。平均粒径、最大粒径がそれぞれ３００ｎｍ、９００ｎｍを越えると、微細なノズルより出射するインクジェット捺染方法において、目詰まりが発生しやすくなり、安定出射できなくなる。
【００５８】
平均粒子径は、光散乱法、電気泳動法、レーザードップラー法等を用いた市販の粒径測定機により求めることができる。具体的粒径測定装置としては、例えばマルバーン社製ゼーターサイザー１０００等を挙げることができる。
【００５９】
また、種々の性能向上のために添加剤を用いることができる。添加剤としては公知の防腐剤、防黴剤、粘度調整剤、金属キレート剤、酸化防止剤、紫外線吸収剤等を用いることができる。
【００６０】
インクの長期保存安定性のため、防腐剤、防黴剤を添加してもよく、防腐剤、防黴剤としては芳香族ハロゲン化合物、メチレンジチオシアナート、含ハロゲン窒素硫黄化合物、１，２−ベンズイソチアゾリン−３−オン等が挙げられるが、本発明はこれらに限定されるものではない。
【００６１】
顔料又は分散染料インクはボールミル、サンドミル、ロールミル、スピードラインミル、ホモミキサー、サンドグラインダー等の分散装置によって色材を高濃度で水性分散媒体に分散し、得られた水性分散液を１〜１０倍程度に希釈し、さらに各種添加剤を加えてインク化し、脱気処理したあと濾過する事により製造する事ができる。
【００６２】
高精細な画像を得るためには、ノズル径が１０μｍ〜５０μｍのインクジェットヘッドを用いて記録することが好ましい。粒状性より５０μｍ以下が好ましく、液滴体積が小さくなりすぎて気流の影響を受けるため１０μｍ以上が好ましい。
【００６３】
本発明に用いられる布帛としては、ポリエステル繊維を主体とする布帛が好ましい。ポリエステル繊維を主体とする繊維を織物、編物、不織物等いずれの形態にしたものでもよい。布帛としてはポリエステル繊維が１００％であることが好ましいが、レーヨン、絹、ポリウレタン、アクリル、ナイロン及び羊毛等との混紡織物又は混紡不織物等も使用することができる。また、前記のような布帛を構成する糸の太さとしては１０〜１００ｄの範囲が好ましい。
【００６４】
本発明の分散染料インクを用いたインクジェット捺染方法の場合、画像の滲み防止としてインク受容層を前処理することが好ましい。前処理として水溶性高分子類、水溶性金属塩、ポリカチオン化合物、界面活性剤、撥水剤等の化合物を少なくとも１つの物質が０．２〜５０質量％付与する方法を用いることができる。繊維素材に適した方法を用いることが好ましい。
【００６５】
水溶性金属塩としてはＫＣｌ、ＣａＣｌ2等のアルカリ金属又はアルカリ土類金属等の無機塩、有機酸塩等を用いることができる。
【００６６】
ポリカチオン化合物としては、各種の４級アンモニウム塩のポリマー又はオリゴマー、ポリアミン塩等を用いることができる。
【００６７】
水溶性金属塩、ポリカチオン化合物の中には染色物の色調を変化させたり、耐光堅牢度を低下させるものがあるため、目的とする染色物に応じて選択することが好ましい。
【００６８】
水溶性高分子としては、天然高分子類（例えば、トウモロコシ、小麦等のデンプン類、カルボキシメチルセルロース、メチルセルロース、ヒドロキシエチルセルロース等のセルロース誘導体、アルギン酸ナトリウム、グアーガム、タマリンドガム、ローカストビーンガム、アラビアゴム等の多糖類、ゼラチン、カゼイン、ケラチン等の蛋白質等）、合成高分子類（例えば、ポリビニルアルコール、ポリビニルピロリドン、アクリル酸系ポリマー等）を用いることができる。
【００６９】
界面活性剤としては、例えばアニオン系、カチオン系、両性、ノニオン系のものが使用され、代表的にはアニオン系の界面活性剤としては、高級アルコール硫酸エステル塩、ナフタレン誘導体のスルホン酸塩等、カチオン系の界面活性剤としては、第４級アンモニウム塩等、両性界面活性剤としてはイミダゾリジン誘導体等、ノニオン系の界面活性剤としてはポリオキシエチレンアルキルエーテル、ポリオキシエチレンプロピレンブロックポリマー、ソルビタン脂肪酸エステル、ポリオキシエチレンソルビタン脂肪酸エステル、アセチレンアルコールのエチレンオキサイド付加物等が挙げられる。
【００７０】
撥水剤としては、例えばシリコン、フッ素系及びワックス系のものが挙げられる。
【００７１】
これらのあらかじめ布帛に付与される水溶性高分子や界面活性剤は、インクジェットプリントをして高温で発色させる際に、タール化等による汚れの原因とならないために、高温環境に対して安定であることが好ましい。また、これらのあらかじめ布帛に付与される水溶性高分子や界面活性剤は、インクジェットプリントをして高温で発色させた後の洗浄処理で布帛から取り除きやすいものが好ましい。
【００７２】
また、染色性の観点よりキャリヤーを布帛に付与しておくこともできる。キャリヤーとして用いられる化合物としては、染色促進が大きい、使用法が簡便、安定、人体や環境に対して負荷が少ない、繊維からの除去が簡単、染色堅牢度に影響しないといった特徴を持つものが好ましい。キャリヤーの例としては、ｏ−フェニルフェノール、ｐ−フェニルフェノール、メチルナフタリン、安息香酸アルキル、サリチル酸アルキル、クロロベンゼン、ジフェニルといったフェノール類、エーテル類、有機酸類、炭化水素類等を挙げることができる。これらはポリエステル等の繊維の膨潤と可塑化を促進し、分散染料を繊維内に入りやすくする働きがある。
【００７３】
また、染着助剤を布帛に付与しておくこともできる。染着助剤は捺染布を蒸熱する際に布上に凝集した水と共融化合物を作り、再蒸発する水分の量を抑え、昇温時間を短縮する作用がある。さらにこの共融化合物は、繊維上の染料を溶解し染料の繊維への拡散速度を助長する働きがある。染着助剤としては尿素が挙げられる。
【００７４】
前記の前処理剤を布帛素材、布帛構造に対応して適宜選択し、布帛中に０．２〜５０質量％含有するようにパッド法、コーティング法、スプレー法等で付与せしめるのが好ましい。本発明の捺染方法では、上記した分散染料で染色することが可能な繊維が含有されている布帛上に、先に述べた構成のインクを用いてインクジェット記録方法で画像を形成した後（インク付与工程）、インクが付与されている布帛を熱処理し（熱処理工程）、更に熱処理された布帛を洗浄すること（洗浄工程）によって布帛への捺染が完了し、捺染物が得られる。本発明の捺染方法において、分散染料を繊維に定着させるには、インクが付与されている布帛を熱処理する方法等により行う。さらに未定着の染料を布帛上から除去する方法に関しては、従来公知の洗浄方法を用いることができるが、特に還元洗浄を用いることが好ましい。
【００７５】
布帛に印字を行うインクジェット捺染方法は、インク出射後、印字された布帛を巻き取り、加熱により発色させ、布帛を洗浄、乾燥させることが望ましい。インクジェット捺染において、インクを布帛に印字したあと、ただ放置しておくだけではうまく染着しない。また、長尺の布帛に長時間印字し続ける場合等は、布帛が延々と出てくるため、床等に印字した布帛が重なって場所をとる。さらには不安全であり、予期せず汚れてしまう場合がある。そのため、印字後に巻き取る操作が必要となる。この操作時に、布帛と布帛の間に紙や布、ビニール等の印字に関わらない媒体を挟んでもかまわない。ただし、途中で切断する場合や短い布帛に対しては必ずしも巻き取る必要はない。
【００７６】
印字された布帛はすぐに加熱処理しても、しばらくおいてから加熱処理してもよく、用途に合わせて乾燥・発色処理すればよい。加熱処理方法としては、オーブン、ヒートロール、スチーム等、用途にあった方法を選択すればよい。
【００７７】
前記加熱処理後は洗浄が必要である。なぜなら、染着に関与しなかった染料が残留することで色の安定性が悪くなり、堅牢度が低下するからである。また、布帛に施した前処理物を除去することも必要である。そのままにしておくと、堅牢性の低下ばかりでなく布帛が染色する。そのため、除去対象物や目的に応じた洗浄が必要である。
【００７８】
洗浄後は乾燥が必要である。洗浄した布帛を絞ったり脱水した後、干したりあるいは乾燥機、ヒートロール、アイロン等を使用して乾燥させる。
【００７９】
また、本発明のインクジェット捺染方法の場合、均一な染色物を得るために、布帛にインク受容層を前処理する前に、布帛繊維に付着した天然不純物（油脂、ロウ、ペクチン質、天然色素等）、布帛製造過程で用いた薬剤の残留分（のり剤等）、よごれ等を洗浄しておくことが望ましい。洗浄に用いられる洗浄剤としては水酸化ナトリウム、炭酸ナトリウムといったアルカリ、陰イオン性界面活性剤、非イオン性界面活性剤といった界面活性剤、酵素等が用いられる。
【００８０】
この一連の作用によりインクジェット捺染用のインクとしての特徴が生かされ、美しい図柄が印字された布帛が出来上がる。
【実施例】
【００８１】
以下、実施例を挙げて本発明を具体的に説明する。
【００８２】
実施例１
《分散インクの作製》
［濃色加工液の調整］
Ｐｏｌｏｎ  ＭＦ−１４                                                    ３部
（アミノ変性シリコーン、有効分１５％、信越化学工業（株）製）
エチレングリコール                                                      ２０部
グリセリン                                                              １０部
プロキセルＧＸＬ（Ｄ）（アビシア株式会社製）                        ０．０１部
イオン交換水                                                            ６９部
［インクの調整］
〔イエロ−インクの調整〕
下記混合液をサンドグラインダーを用いて分散した。分散は平均粒径が１６０ｎｍに到達したところで停止させ分散液−１とした。粒径測定はマルバーン社製ゼーターサイザー１０００の散乱強度で測定した。
【００８３】
市販Ｃ．Ｉ．ディスパーズイエロー１４９                                  ３０部
グリセリン                                                              ２０部
イオン交換水                                                            ３５部
リグニンスルホン酸ナトリウム（バニレックスＲＮ  日本製紙（株）製）      １５部
さらに下記成分を混合し０．３μｍメンブランフェイルターでろ過、さら中空糸膜モジュール（大日本インキ化学工業製  ＳＥＰＡＲＥＬ  ＰＦ−００４Ｄ）にて１０ｋＰａ以下にて脱気処理を行いインクカートリッジに充填しイエローインクとした。
【００８４】
分散液−１                                                              ２０部
エチレングリコール                                                      ２０部
グリセリン                                                              １０部
プロキセルＧＸＬ（Ｄ）（アビシア株式会社製）                        ０．０１部
イオン交換水                                                            ５０部
〔マゼンタインクの調整〕
下記混合液を上記分散液−１の調整と同様に分散し、分散液−２とした。
【００８５】
市販Ｃ．Ｉ．ディスパーズレッド３０２                                    ３０部
グリセリン                                                              ２０部
イオン交換水                                                            ３５部
リグニンスルホン酸ナトリウム（バニレックスＲＮ  日本製紙（株）製）      １５部
さらにイエローインクの調整と同様に下記成分を混合し、マゼンタインクとした。
【００８６】
分散液−２                                                              ２０部
エチレングリコール                                                      ２０部
グリセリン                                                              １０部
プロキセルＧＸＬ（Ｄ）（アビシア株式会社製）                        ０．０１部
イオン交換水                                                            ５０部
〔シアンインクの調整〕
下記混合液をサンドグラインダーを用いて分散した。分散は平均粒径が１８０ｎｍに到達したところで停止し、分散液−３とした。
【００８７】
市販Ｃ．Ｉ．ディスパースブルー６０                                      ３０部
グリセリン                                                              ２０部
イオン交換水                                                            ３５部
クレオソート油スルホン酸ナトリウム（デモールＣ  花王（株）製）          １５部
さらに下記成分を混合０．３μｍメンブランフィルターでろ過し、シアンインクとした。
【００８８】
分散液−３                                                              ２０部
エチレングリコール                                                      ２０部
グリセリン                                                              １０部
プロキセルＧＸＬ（Ｄ）（アビシア株式会社製）                        ０．０１部
イオン交換水                                                            ５０部
〔ブラックインクの調整〕
下記混合液をサンドグラインダーを用いて分散した。分散は平均粒径が１８０ｎｍに到達したところで停止し、分散液−４とした。
【００８９】
市販Ｃ．Ｉ．ディスパースオレンジ３０                                    ３０部
グリセリン                                                              ２０部
イオン交換水                                                            ３５部
クレオソート油スルホン酸ナトリウム（デモールＣ  花王（株）製）          １５部
下記混合液をサンドグラインダーを用いて分散した。分散は平均粒径が１８０ｎｍに到達したところで停止し、分散液−５とした。
【００９０】
市販Ｃ．Ｉ．ディスパースバイオレット５７                                ３０部
グリセリン                                                              ２０部
イオン交換水                                                            ３５部
リグニンスルホン酸ナトリウム（バニレックスＲＮ  日本製紙（株）製）      １５部
さらに下記成分を混合０．３μｍメンブランフィルターでろ過し、ブラックインクとした。
【００９１】
分散液−３                                                              １０部
分散液−４                                                              ２５部
分散液−５                                                              ２５部
エチレングリコール                                                      ２０部
グリセリン                                                                ５部
プロキセルＧＸＬ（Ｄ）（アビシア株式会社製）                        ０．０１部
イオン交換水                                                            １５部
［布帛の前処理］
ポリエステル繊維１００％で糸の太さ５０ｄの織物をあらかじめ、前処理剤（高分子カチオン化合物とグアーガム）に浸し、絞り、乾燥したものを使用した。
【００９２】
［インクジェット記録画像の作成］
上記で得られた濃色加工液−１およびイエロー、マゼンタ、シアン、ブラックインクをインクジェットプリンター（ナッセンジャーＫＳ−１６００、コニカミノルタテクノロジーセンター（株）社製）に搭載し、前記前処理したポリエステル布帛にカラーインクを吐出しイエロー、マゼンタ、シアン、ブラックの単色パッチを作成した。
【００９３】
引き続き濃色加工液をカラーパッチ上に吐出した。なお、イエローのパッチはオーバープリント適性評価用とし濃色加工液は未吐出とした。
【００９４】
続いて印字後の布帛を１８０℃で１０分間加熱処理を行い、水洗、乾燥した。
【００９５】
《評価》
［インクジェット記録画像の評価］
以上のようにして作成した各画像形成済み試料について下記の方法により濃色化効果および耐光性の評価を行った
［濃色化効果の評価］
記録後の画像を２０℃、湿度５０％の環境下で１日放置した後、Ｘｒｉｔｅ−９３８  Ｓｐｅｃｔｏｒｏｄｅｎｓｉｔｏｍｅｔｅｒ（Ｘ−Ｒｉｔｅ社製）を用いてＬ値を測定した。なお、測定条件としてＤ５０光源、２°視野にて測定した。Ｌ値は小さい方が明度が低く、濃色であることを示す
［耐光堅牢度の評価］
記録後の画像をキセノンアーク（ＪＩＳ  Ｌ  Ｏ８４３）にて行い、ブルースケールにて判定する（１級〜８級）。
◎：８級
○：７級
△：６級
×：５級以下
［搬送性の評価］
上記、記録画像作成時の布帛のスリップ（目寄れ）を下記評価基準で目視評価した。
○：スリップ（目寄れ）無し
△：スリップ、（目寄れ）少しみられる
×：スリップ、（目寄れ）蛇行が激しい
［オーバープリントの評価］
前記イエローパッチにさらにブラックインクを吐出しオーバープリントの状態を以下の評価基準で目視確認した。
○：良
△：良〜劣
×：劣
実施例２
実施例１において、濃色加工液−１に代えて、下記組成の濃色加工液−２を用いた以外は実施例−１と同様にして記録画像を得た。
【００９６】
［濃色加工液の調整］
Ｐｏｌｏｎ  ＭＦ−１４Ｄ                                                  ３部
（アミノ変性シリコーン、有効分３３％、信越化学工業（株）製）
エチレングリコール                                                      ２０部
グリセリン                                                              １０部
プロキセルＧＸＬ（Ｄ）                                              ０．０１部
イオン交換水                                                            ６９部
実施例１と同様に記録画像を作成、評価した
実施例３
［濃色加工液の調整］
Ｐｏｌｏｎ  ＭＦ−１４Ｄ                                                  ３部
（アミノ変性シリコーン、有効分３３％、信越化学工業（株）製）
ベンゾトリアゾール（東京化成製）                                      ０．５部
エチレングリコール                                                      ２０部
グリセリン                                                              １０部
プロキセルＧＸＬ（Ｄ）                                              ０．０１部
イオン交換水                                                            ６９部
《比較例》
比較例１
濃色加工液を使用しない以外は実施例１と同様に４色の単色パッチを作成し、実施例１と同様に評価を行った。
【００９７】
比較例２
比較例１と同様に４色の単色パッチを作成したあと、下記組成を混合した濃色化液をパッド−ドライ法にて濃色化処理し布帛を得た。実施例１と同様に評価を行った。
【００９８】
［濃色加工液の調製］
Ｐｏｌｏｎ  ＭＦ−１４Ｄ                                                  ３部
（アミノ変性シリコーン、有効分３３％、信越化学工業（株）製）
イオン交換水                                                            ９７部
上記の評価結果を表１に示す。
【００９９】
【表１】
2006124855.tif 000002